(57)【要約】【課題】非導電性の基材に対し、非平坦な部分を含むコーティング面の全体に、品質の良いコーティング層を形成することを目的とする。【解決手段】コーティング方法は、非導電性材料により構成された基材２にコーティング層６を形成するための方法であって、基材２が、コーティング層６が形成されるコーティング面２Ｆｃを有しており、コーティング面２Ｆｃが非平坦な部分を有しており、導電性材料により構成され、接地された支持部材２１を、基材２においてコーティング面２Ｆｃとは反対側の支持面２Ｆｓに密着するように配する基材配置工程と、帯電されたコーティング剤を、静電塗装法によってコーティング面２Ｆｃに塗布してコーティング層６を形成する成膜工程とを含む。【選択図】図１
2018008207.tif 000002
【特許請求の範囲】
【請求項１】
非導電性材料により構成された基材にコーティング層を形成するためのコーティング方法であって、
前記基材が、前記コーティング層が形成されるコーティング面を有し、前記コーティング面が非平坦な部分を有しており、
導電性材料により構成され、接地された支持部材を、前記基材において前記コーティング面とは反対側の支持面に密着するように配する基材配置工程と、
帯電されたコーティング剤を、静電塗装法によって前記コーティング面に塗布して前記コーティング層を形成する成膜工程とを含む、コーティング方法。
【請求項２】
非導電性材料により構成されたシート状の基材にコーティング層を形成してカバーシートを製造する方法であって、
前記基材の表裏両面のうち一面が、前記コーティング層が形成されるコーティング面となっており、前記コーティング面が非平坦な部分を有しており、
導電性材料により構成され、接地された支持部材を、前記基材において前記コーティング面とは反対側の支持面に密着するように配する基材配置工程と、
帯電されたコーティング剤を、静電塗装法によって前記コーティング面に塗布して前記コーティング層を形成する成膜工程とを含む、タッチセンサ用カバーシートの製造方法。
【発明の詳細な説明】
【技術分野】
【０００１】
本明細書によって開示される技術は、コーティング方法、および、カバーシートの製造方法に関する。
【背景技術】
【０００２】
スマートフォンやタブレット端末などのタッチパネル搭載機器では、取扱時に指やタッチパネル用ペンで操作を行うため、表面に傷が付かないよう保護する必要がある。このため、タッチパネルの最表面にはカバーシートが配置されている。カバーシートとして、ガラスや樹脂からなる基材の表面に、コーティングによってハードコート層が形成された部材が用いられている（特許文献１参照）。
【先行技術文献】
【特許文献】
【０００３】
【特許文献１】特開２０１６−１８０６３号公報
【発明の概要】
【発明が解決しようとする課題】
【０００４】
ところで、近年、意匠性の向上等を目的として、タッチパネルの周縁部に湾曲面を有する機器が開発されている。このような機器に用いられるカバーシートを製造する場合には、湾曲部を有する基材にコーティング層を形成することとなる。
【０００５】
被塗面に平坦ではない部分を有する基材にコーティング層を形成する方法として、静電塗装が考えられる。静電塗装は、被塗物をアース極とし、塗装装置側の電極を陰極とし、これらの間に高電圧を加えることにより静電界（電気力線）を形成させるとともに、塗料粒子をマイナスに帯電させ、静電気力によって被塗物に塗料を効率良く塗着させる方法である。静電塗装では、塗料が電気力線に沿って移動するため、基材において噴霧ノズルに正対する面だけではなく、側面や背面にも塗料が回り込んで付着するという利点がある。
【０００６】
ここで、静電塗装の被塗物は、アース極となるため、導電性を有することが必要である。非導電性の被塗物に静電塗装を実施する場合、一般に、導電性プライマーを下塗りして被塗面に導電性を付与するなどの対応がとられる。しかし、被塗物の用途によっては、導電性プライマーの使用が許されない場合があり、上記したタッチパネル用のカバーシートもその一例である。このような、非導電性であり、かつ、被塗面に平坦ではない部分を有する被塗物に対して、導電性プライマーを用いることなく、均一にコーティング層を形成する技術は、十分に確立されているとは言えず、改善の余地がある。
【課題を解決するための手段】
【０００７】
本明細書によって開示されるコーティング方法は、非導電性材料により構成された基材にコーティング層を形成するためのコーティング方法であって、前記基材が、前記コーティング層が形成されるコーティング面を有し、前記コーティング面が非平坦な部分を有しており、導電性材料により構成され、接地された支持部材を、前記基材において前記コーティング面とは反対側の支持面に密着するように配する基材配置工程と、帯電されたコーティング剤を、静電塗装法によって前記コーティング面に塗布して前記コーティング層を形成する成膜工程とを含む。
【０００８】
また、本明細書によって開示されるタッチセンサ用カバーシートの製造方法は、非導電性材料により構成されたシート状の基材にコーティング層を形成してカバーシートを製造する方法であって、前記基材の表裏両面のうち一面が、前記コーティング層が形成されるコーティング面となっており、前記コーティング面が非平坦な部分を有しており、導電性材料により構成され、接地された支持部材を、前記基材において前記コーティング面とは反対側の支持面に密着するように配する基材配置工程と、帯電されたコーティング剤を、静電塗装法によって前記コーティング面に塗布して前記コーティング層を形成する成膜工程とを含む。
【０００９】
上記の構成によれば、成膜対象物である基材は、非導電性の部材であるため、導電性材料からなる支持部材を基材の支持面に密着させ、接地することによりアース極としている。これにより、塗装装置側の陰極と支持部材との間に静電界（電気力線）を形成させ、静電塗装を行うことができる。基材において噴霧ノズルに正対する面だけではなく、側面や背面にもコーティング剤が回り込んで付着する、という静電塗装の利点を生かし、非平坦な部分を含むコーティング面の全体に、品質の良いコーティング層を形成することができる。
【発明の効果】
【００１０】
本明細書によって開示される技術によれば、非導電性の基材に対し、非平坦な部分を含むコーティング面の全体に、品質の良いコーティング層を形成することができる。
【図面の簡単な説明】
【００１１】
【図１】実施形態において、基材を支持部材にセットした様子を示す斜視図
【図２】実施形態において、基材を支持部材にセットした様子を示す正面図
【図３】実施形態の基材の正面図
【図４】実施形態のカバーシートの部分拡大正面図
【図５】実施形態の塗装装置の構成を示す概略図
【図６】実施形態の支持部材の正面図
【図７】実施形態において、基材にコーティング液が噴霧される様子を示す概略正面図
【図８】実施形態において、基材にコーティング液が噴霧される様子を示す概略平面図
【図９】試験例２において、基材にコーティング液が噴霧される様子を示す概略正面図
【図１０】試験例３において、基材にコーティング液が噴霧される様子を示す概略正面図
【図１１】試験例３において、基材にコーティング液が噴霧される様子を示す概略平面図
【発明を実施するための形態】
【００１２】
［実施形態］
実施形態を、図１〜図８を参照しつつ説明する。
本実施形態では、合成樹脂製の基材２にコーティングを行って、スマートフォンやタブレット端末などのタッチパネル搭載機器に用いられるカバーシート１を製造する方法を例にとり説明する。
【００１３】
本実施形態の基材２は、ポリカーボネートなどの合成樹脂からなり、図１および図３に示すように、平板な長方形の板状の平坦部３と、平坦部３の一対の長辺のそれぞれから、平坦部３に対して略垂直に延びる一対の側壁部４、４とを有し、全体として浅いＵ字溝状に構成されている。平坦部３と一対の側壁部４、４のそれぞれとで構成される角部５、５は丸められて、なだらかに湾曲している。一対の側壁部４のそれぞれは、平坦部３の一対の長辺のそれぞれの全長にわたって延びている。
【００１４】
基材２の外側面（凸面）が、コーティング層６が形成されるコーティング面２Ｆｃである。コーティング面２Ｆｃは、図４に示すように、平坦部３の外側面である平坦面２Ｆｃ１と、湾曲する２つの角部５、５のそれぞれの外側面である湾曲面２Ｆｃ２（非平坦な部分に該当）と、２つの側壁部４、４のそれぞれにおいて、角部５よりも先端側の部分の外側面である立面２Ｆｃ３（非平坦な部分に該当）とを有している。
【００１５】
本実施形態の塗装装置１０は、静電塗装法によって基材２の表面にコーティング層６を形成するための装置であって、図５に示すように、成膜室１１の内部に設置された噴霧ノズル１２およびステージ１３と、ステージ１３上に載置されて基材２を支持する支持部材２１と、噴霧ノズル１２に接続された液供給部１４および電圧印加部１７を備えている。
【００１６】
ステージ１３は、成膜室１１の内部に水平に設置された厚板状の部材である。
【００１７】
噴霧ノズル１２は、静電塗装によるコーティング剤２５の噴霧に用いられるノズルであり、成膜室１１の内部に、噴霧口をステージに向けて設置されている。噴霧ノズル１２は、図示しない走査装置によって、水平方向（ＸＹ方向）に走査されるようになっている。噴霧ノズル１２は、内部に、内部電極（図示せず）を備えている。
【００１８】
液供給部１４は、内部に液状のコーティング剤２５が貯留された貯留容器１５と、この貯留容器１５と噴霧ノズル１２とを接続する送液管１６とを備えている。液供給部１４の内部のコーティング剤２５は、図示しない送液装置（ポンプ等）によって、設定された流量で噴霧ノズル１２に送液される。
【００１９】
電圧印加部１７は、噴霧ノズル１２の内部電極に所定の電圧を印加する装置である。噴霧ノズル１２に送液されたコーティング剤２５は、内部電極と接触することで帯電し、噴霧ノズル１２の先端から噴霧される。
【００２０】
支持部材２１は、図６に示すように、支持本体２２と、この支持本体２２に接続されたアース線２４とを備えている。支持本体２２は、金属などの導電性の材料からなり、図１に示すように、基材２の内部に嵌まり込む形状を有している。
【００２１】
具体的には、支持本体２２は、厚みのある板状の部材であって、図１、図３および図６に示すように、幅Ｗｓは、基材２の幅Ｗｂ（２つの側壁部４、４間の距離）と等しく、長さＬｓは、基材２の長さＬｂ（平坦部３の２つの短辺（側壁部４、４が配されていない２つの端縁）間の距離）と等しく、高さＨｓは、基材２の高さＨｂ（平坦部３を延長した延長面Ｆｅと、側壁部４の延出端４Ｅとの距離）よりも高くなっている。図６に示すように、支持本体２２の上面と、この上面に対して垂直に延び、互いに向かい合う一対の側面のそれぞれとによって構成される角部２３、２３は、面取りされて、基材２の角部５、５の湾曲形状と整合する湾曲形状となっている。支持本体２２の上面と、２つの角部５、５と、一対の側面のうち上面に近い一部が、基材２の支持面２Ｆｓに当接する当接面２２Ｆとなっている。
【００２２】
基材２が支持本体２２に支持された状態では、図１および図２に示すように、当接面２２Ｆ側の約半分が、基材２の内側に丁度嵌まり込み、当接面２２Ｆの全体が、基材２においてコーティング面２Ｆｃと反対側の面（支持面２Ｆｓ）の全体に密着している。支持本体２２において、下面（ステージ１３と当接する面）側の約半分は、基材２の２つの側壁部４、４の延出端４Ｅ、４Ｅから平坦部３と反対側に（図２の下側に）はみ出すようになっている。一方、支持本体２２の一対の側面は、基材２の一対の側壁部４、４に揃うように配置され、外方（図２の側方）にはみ出す部分がないようにされている。また、支持本体２２の他の一対の側面は、平坦部３の一対の短辺に揃うように配置され、外方（図１の左下方および右上方）にはみ出す部分がないようにされている。
【００２３】
支持本体２２にはアース線２４が接続されており、このアース線２４によって支持本体２２が接地されている。
【００２４】
次に、上記の構成の塗装装置１０を用いて、基材２にコーティング層６を形成してカバーシート１を製造する手順について説明する。
【００２５】
まず、ステージ１３上に支持本体２２を、当接面２２Ｆを上側に向けて（噴霧ノズル１２に対向するようにして）載置し、アース線２４によって接地する。次に、支持本体２２上に基材２を載置する（基材配置工程）。基材２が支持本体２２に支持された状態では、当接面２２Ｆが、基材２の支持面２Ｆｓに密着し、支持本体２２における当接面２２Ｆ側の約半分が、基材２の内側に嵌まり込む。また、当接面２２Ｆとは反対側（ステージ１３側）の残り半分が、基材２から、噴霧ノズル１２とは反対側にはみ出している。
【００２６】
基材２をセットしたら、図７および図８に示すように、基材２に対する噴霧ノズル１２の位置を少しずつずらしながら噴霧ノズル１２を複数回往復走査し、コーティング剤２５を基材２に噴霧する。走査経路の例を図８に矢印付きの２点鎖線で示している。噴霧後の基材２を必要に応じて乾燥、硬化などの工程に供し、コーティング層６を形成する（成膜工程）。
【００２７】
ここで、本実施形態の成膜対象物である基材２は、非導電性の部材であるため、導電性材料からなる支持本体２２を基材２の内側面（支持面２Ｆｓ）に密着させ、接地することによりアース極としている。これにより、噴霧ノズル１２の内部電極（陰極）と支持本体２２（アース極）との間に静電界（電気力線）を形成させる。帯電され、噴霧ノズル１２から噴出されたコーティング剤２５の液滴は、電気力線に沿って移動し、コーティング面２Ｆｃにおいて噴霧ノズル１２に正対する平らな部分（平坦面２Ｆｃ１）だけではなく、非平坦な部分（湾曲面２Ｆｃ２や立面２Ｆｃ３）にも回り込んで塗着する。これにより、コーティング面２Ｆｃの全体に、充分な厚みを有するコーティング層６を形成することができる。
【００２８】
また、支持本体２２における当接面２２Ｆとは反対側の半分が、基材２から、噴霧ノズル１２とは反対側にはみ出すようにしている。このような構成によって、側壁部４、４の延出端４Ｅ、４Ｅの近傍（平坦部３から遠い部分）にも電気力線が十分に回り込み、コーティング剤２５の液滴が届くようにしている。これにより、コーティング面２Ｆｃの全体に、品質の良いコーティング層６を形成することができる。
【００２９】
［試験例］
以下、試験例を挙げて本発明をさらに詳細に説明する。本試験例では、上記実施形態で説明した塗装装置１０と同様の構成の塗装装置を使用し、静電塗装によって、上記実施形態で説明した基材２と同様の形状の基材にアンダーコート層を形成し、このアンダーコート層の上にトップコート層を形成した。
【００３０】
＜使用機器等＞
塗装装置として、旭サナック社製精密コーティング装置（PCS3747)を用いた。噴霧ノズルとして、旭サナック社製回転霧化式静電スプレーガン（ESA100）を使用した。送液装置として、旭サナック社製ギアポンプ（GPN050：アンダーコート成膜時）、または旭サナック社製シリンジポンプ（YSP201：トップコート成膜時）を使用した。電圧印加部として、旭サナック社製静電コントローラ（BPS210）を用いた。支持部材としては、上記実施形態の支持部材と同様の形状に加工されたアルミニウム製の部材を用いた。支持部材の幅は６８ｍｍ、長さは１６７ｍｍ、高さは１０ｍｍとした。
【００３１】
＜使用材料等＞
基材としては、上記実施形態の基材２と同様の形状に加工された、厚さ０．５ｍｍのポリカーボネート製の基板を使用した。基材の幅は６８ｍｍ、長さは１６７ｍｍ、高さは５．５ｍｍとした。
アンダーコートおよびトップコート用のコーティング剤としては、いずれも、紫外線硬化性樹脂を用い、ＰＭＡ（プロピレングリコールモノメチルエーテルアセテート）で希釈して使用した。
【００３２】
＜試験例１＞
基材のコーティング面の一部をマスキングテープによりマスキングした。塗装装置のステージ上に支持本体を載置してこの基材をセットし、支持本体を接地した。この基材の表面に、アンダーコート用の塗布液を塗布した後、恒温炉で乾燥し、ＵＶ硬化させてアンダーコート層を形成した。次いで、この基材を再度支持本体にセットし、トップコート用の塗布液を塗布した後、恒温炉で乾燥し、ＵＶ硬化させてトップコート層を形成した。
【００３３】
膜厚は、マイクロメータを用いて測定した基材のマスキング部と塗膜形成部の厚さの差より算出した。また目視にて塗膜の仕上がり状態を観察した。
平坦面については、膜厚および仕上がり状態が良好であることを確認した。湾曲面および立面についても、充分な膜厚のコーティング層が形成されていることを確認した。
【００３４】
＜試験例２＞
上記試験例１で、立面（側壁部の延出端の近傍）において、部分的にコーティング層が厚膜化する現象（溜まり）が観察されたため、さらなる改善のため、試験例２を行った。
図９に示すように、ステージ１３と支持部材２１との間に、嵩上げ部材２６を配置し、上記試験例１と同様の手順でアンダーコート層およびトップコート層を形成した。嵩上げ部材は、合成樹脂製であって、幅６８ｍｍ、長さ１６７ｍｍ、高さ１０ｍｍの直方体状の部材である。
厚膜化の改善は充分ではなかった。
【００３５】
＜試験例３＞
厚膜化の改善のため、さらに、試験例３を行った。
図１０および図１１に示すように、ステージ１３上に、嵩上げ部材２６と、この嵩上げ部材２６上に載置された支持本体２２と、支持本体２２にセットされた基材２との組の複数を、隙間を空けて並列した。このとき、隣り合う基材２、２の側壁部４、４が互いに対向するようにした。上記試験例１と同様の手順でアンダーコート層およびトップコート層を形成した。なお、隣り合う基材２、２の側壁部４、４間の間隔を、アンダーコート層形成時には１１ｍｍ、トップコート形成時には２２ｍｍに設定した。
【００３６】
形成されたコーティング層（アンダーコート層＋トップコート層）の膜厚は、基材２の平坦部３上では４１μｍ、角部５上では４１μｍ、側壁部４上では２３μｍとなっており、概ね目標とする膜厚に近い膜厚が得られ、厚膜化の改善が確認できた。厚膜化は、コーティング剤の液滴のステージからの跳ね返りや、側壁部の延出端に静電気が過度に集中することにより引き起こされると考えられる。嵩上げ部材の使用、および、複数の基材を互いに近接して配置することにより、これらを緩和できたことが、厚膜化の改善につながったと考えられる。
なお、本試験例の方法では、並列された複数の基材のうち、最も外側に配置された基材において、外側（隣接する基材とは反対側）の側壁部４については、隣接する基材がないために、厚膜化の改善効果が得られない。このため、最も外側には、ダミーの基材を配置することが好ましい。
また、嵩上げ部材の高さは１０ｍｍ〜３０ｍｍが好ましく、隣り合う基材間の距離（互いに対向する側壁部間の距離）は１０ｍｍ〜３０ｍｍが好ましい。
【００３７】
＜他の実施形態＞
本明細書によって開示される技術は上記記述及び図面によって説明した実施形態に限定されるものではなく、例えば次のような種々の態様も含まれる。
（１）上記実施形態では、基材２が合成樹脂製であったが、合成樹脂に限らず、基材が非導電性である場合に、本明細書によって開示される技術を好適に適用できる。
【００３８】
（２）上記実施形態では、基材２が平坦部３と一対の側壁部４とを有し、角部５、５が湾曲形状となっていたが、基材２の形状は上記実施形態の限りではなく、例えば、平坦部３の４辺からそれぞれ延びる４つの側壁部を有する基材、あるいは、平坦部３に凹凸形状を有している基材に対しても、本明細書によって開示される技術を好適に適用できる。
【符号の説明】
【００３９】
１…カバーシート
２…基材
２Ｆｃ…コーティング面
２Ｆｓ…支持面
６…コーティング層
２１…支持部材
【図１】
2018008207.tif 000003
【図２】
2018008207.tif 000004
【図３】
2018008207.tif 000005
【図４】
2018008207.tif 000006
【図５】
2018008207.tif 000007
【図６】
2018008207.tif 000008
【図７】
2018008207.tif 000009
【図８】
2018008207.tif 000010
【図９】
2018008207.tif 000011
【図１０】
2018008207.tif 000012
【図１１】
2018008207.tif 000013